상기 AAO 멤 브레인 의 일면 에 티타늄 을 진공 증착 시켜 1 cm x 1 cm 크기 의 작업 전극 을 형성 하 고 , 1 M 의 CdSO 4 와 5 x 10 - 4 M 의 TeO 2 수용액 에 농 염산 을 이용 하 여 pH 를 2 내지 3 으로 조절 한 후 , - 0 . 7 V 의 전압 을 상기 티타늄 전극 에 약 1 분 간 인가 하 는 음극 증착 법 을 이용 하 여 CdTe 나노 튜브 를 상기 양극 산화알루미늄 멤 브레인 의 공극 내부 에 형성 시켰 다 .